ЦЕЛЬНОЕ ЖЕСТКОЕ БРИТВЕННОЕ ЛЕЗВИЕ

1. Цельное жесткое бритвенное лезвие, изготовленное из мартенситной нержавеющей стали и имеющее в поперечном разрезе:
- часть с режущей кромкой, проходящую вдоль своей оси и имеющую режущую кромку с одного конца,
- основную часть, проходящую вдоль своей оси,
- изогнутую часть, расположенную между указанной частью с режущей кромкой и указанной основной частью, причем
указанное лезвие имеет вогнутую поверхность и противоположную ей выпуклую поверхность, и причем
средний радиус кривизны указанной изогнутой части у ее вогнутой поверхности лежит в диапазоне 0,5—1,0 мм.
2. Лезвие по п. 1, отличающееся тем, что дополнительно характеризуется по меньшей мере одним из следующих геометрических параметров:
- внутренний угол, измеренный между осью указанной части с режущей кромкой и осью указанной основной части, лежит в диапазоне 95—140º, предпочтительно 108—112º,
- указанное лезвие имеет внутреннюю поверхность и противоположную ей наружную поверхность, причем обе поверхности не гофрированные,
- указанное лезвие имеет внутреннюю поверхность и противоположную ей наружную поверхность, а толщина, измеренная между указанными поверхностями, лежит в диапазоне 0,07—0,12, предпочтительно 0,095—0,105 мм.
3. Лезвие по п. 1, отличающееся тем, что среднее значение радиуса кривизны указанной изогнутой части на ее внутренней поверхности превышает 0,55 мм.
4. Лезвие по п. 1, отличающееся тем, что среднее значение радиуса кривизны указанной изогнутой части на ее наружной поверхности превышает 0,57 мм.
5. Лезвие по п. 1, отличающееся тем, что среднее значение срединного радиуса кривизны указанной изогнутой части превышает 0,535 мм.
6. Лезвие по п. 1, отличающееся тем, что мартенситная нержавеющая сталь имеет в своем составе:
- углерод с массовым содержанием 0,50—0,75%, предпочтительно 0,62—0,75%,
- хром с массовым содержанием 12,7—13,7%,
- марганец с массовым содержанием 0,45—0,75%,
- кремний с массовым содержанием 0,20—0,50%,
- следы других компонентов,
- остальное - железо.